본 발명은 입자 지름 및 외피의 막 두께를 자유롭게 제어할 수 있고 분산성이 우수한 자성 중공 입자 및 그 제조 방법을 제공하는 것을 목적으로 한다. 정말로 대전시킨 입자 지름 100 nm이하의 구형 템플릿 입자의 표면에 대해서 부에 대전시킨 입자 지름 6 nm이하의 자성입자를 단층으로 대전 흡착시킨다. 이것을 수상으로 압력 가열함으로써 자성입자가 서로 견고하게 융착하고 외피를 형성한다. 외피 내부의 잔존 성분을 세척 용출함으로써 자성 중공 입자가 제작된다.
To provide a magnetic hollow particle of which the particle size and the film thickness of the outer shell are freely controlled and which is excellent in dispersibility, and to provide a method for producing the magnetic hollow particle. The method for producing the magnetic hollow particle comprises the steps of: electrifyingly adsorbing magnetic particles, each of which is electrified negatively and has  6 nm particle size, on the surface of a spherical template particle, which is electrified positively and has  100 nm particle size, to form a single layer of the magnetic particles; pressurizing/heating the resulting template particle in a water phase to fuse the magnetic particles firmly to one another and form an outer shell; and washing/eluting the remaining component (the template particle) inside the outer shell.